(57)【特許請求の範囲】
【請求項１】
重なった複数のメモ用紙セットを有する複写式ノーカーボンメモ帳であって、
前記メモ用紙セットは、それぞれ
書写面と前記書写面の反対側にある裏面とを有する第１の紙片と、
前記第１の紙片の前記裏面に面する上面と前記上面の反対側にある下面とを有する第２の紙片と、
前記第１の紙片と前記第２の紙片との間に介在する第１の発色手段と、
前記第２の紙片の前記下面に形成されて粗面を有する粗粒子被覆層と、
を備え、
前記第１の紙片の前記書写面が書き込まれる際に生じた筆圧が、前記粗粒子被覆層が有する前記粗面で分散されて該筆圧が次の前記メモ用紙セットに作用することを防止することができる複写式ノーカーボンメモ帳。
【請求項２】
前記粗粒子被覆層が有する前記粗面の粗度は、４．９μｍ以上であることを特徴とする請求項１に記載の複写式ノーカーボンメモ帳。
【請求項３】
前記粗粒子被覆層は、粗粒子含有結合剤層であることを特徴とする請求項１または請求項２に記載の複写式ノーカーボンメモ帳。
【請求項４】
前記粗粒子含有結合剤層は、結合剤と、前記結合剤に分散されている多数の粗粒子と、を含有することを特徴とする請求項３に記載の複写式ノーカーボンメモ帳。
【請求項５】
前記粗粒子含有結合剤層は、粘土と炭酸カルシウムとを更に含有することを特徴とする請求項４に記載の複写式ノーカーボンメモ帳。
【請求項６】
前記結合剤は、ポリビニルアルコール系結合剤、ラテックスベース結合剤、デンプンベース結合剤、及びそれらの混合物からなる群より選ばれることを特徴とする請求項４または請求項５に記載の複写式ノーカーボンメモ帳。
【請求項７】
前記粗粒子の粒度は、２０μｍ以上であることを特徴とする請求項４〜請求項６のいずれか一項に記載の複写式ノーカーボンメモ帳。
【請求項８】
前記第１の発色手段は、多数のマイクロカプセルと、ノーカーボン発色材料とを含有し、
前記マイクロカプセルは、それぞれ外圧を受けて破裂することができるカプセル内に前記ノーカーボン発色材料と接触すると前記ノーカーボン発色材料を発色させる反応染料が封入されるように作成されていることを特徴とする請求項１〜請求項７のいずれか一項に記載の複写式ノーカーボンメモ帳。
【請求項９】
前記第１の発色手段は、前記第２の紙片の前記上面に積層されると共に、前記多数のマイクロカプセルと、前記ノーカーボン発色材料とを含有する発色被覆層であることを特徴とする請求項８に記載の複写式ノーカーボンメモ帳。
【請求項１０】
前記第１の発色手段は、前記多数のマイクロカプセルを含有するマイクロカプセル副層と、前記第２の紙片の前記上面に積層され、前記ノーカーボン発色材料を含有する発色副層と、を有する発色被覆層であることを特徴とする請求項８に記載の複写式ノーカーボンメモ帳。
【請求項１１】
前記マイクロカプセル副層は、前記第１の紙片の前記裏面に積層されることを特徴とする請求項１０に記載の複写式ノーカーボンメモ帳。
【請求項１２】
前記マイクロカプセル副層は、前記発色副層の表面に更に積層されることを特徴とする請求項１０に記載の複写式ノーカーボンメモ帳。
【請求項１３】
前記第１の発色手段は、２つの前記マイクロカプセル副層を有しており、
１つの前記マイクロカプセル副層は、前記第１の紙片の前記裏面に積層され、もう１つの前記マイクロカプセル副層は、前記発色副層の表面に更に積層されることを特徴とする請求項１０に記載の複写式ノーカーボンメモ帳
【請求項１４】
前記メモ用紙セットは、それぞれ前記第１の紙片の前記書写面に積層される第２の発色手段を更に有していることを特徴とする請求項１〜請求項１３のいずれか一項に記載の複写式ノーカーボンメモ帳。
【請求項１５】
前記第１の紙片の前記裏面の一端部に、第１の接着層が塗布されており、
前記第２の紙片の前記下面の一端部に、第２の接着層が塗布されており、
前記第１の接着層と前記第２の接着層には、接着対象に接着して結合することができる上、該接着が剥がれても再び接着し直すことができる接着剤が用いられていることを特徴とする請求項１に記載の複写式ノーカーボンメモ帳。
【請求項１６】
前記複数のメモ用紙セットは、互いに重なって接着されており、
前記第１の接着層と前記第２の紙片との間の第１の接着力は、１つの前記メモ用紙セットにおける前記第２の接着層と該メモ用紙セットに重なって接着された他の１つの前記メモ用紙セットとの間の第２の接着力より強く設定されていることを特徴とする請求項１５に記載の複写式ノーカーボンメモ帳。
【請求項１７】
前記メモ用紙セットは、それぞれ前記第１の紙片側に面する上向き面と前記第２の紙片側に面する下向き面とを有し、前記第１の紙片と前記第２の紙片との間に配置された少なくとも１枚の介在紙片が介在している上、
前記介在紙片の前記上向き面に第３の発色手段が積層されていることを特徴とする請求項１に記載の複写式ノーカーボンメモ帳。
【請求項１８】
重なった複数のメモ用紙セットにより構成された複写式ノーカーボンメモ帳であって、
前記メモ用紙セットは、それぞれ
書写面と前記書写面の反対側にある裏面とを有する第１の紙片と、
前記第１の紙片の前記裏面に面する上面と前記上面の反対側にある下面とを有する第２の紙片と、
前記第１の紙片の前記裏面に取り外せないように接着され、前記第２の紙片の前記上面に取外し可能に接着される第１の接着層と、
少なくとも１つが前記第１の紙片と前記第２の紙片の間に介在する複数の発色被覆層と、
前記第２の紙片の前記下面に形成され、前記第１の紙片の前記書写面が書き込まれる際に生じた筆圧が次の前記メモ用紙セットに作用することを防止するように該筆圧を分散できる粗面を有する粗粒子被覆層と、を有しており、
前記第１の紙片と前記第２の紙片とはそれぞれ側縁を有し、
前記メモ用紙セットの前記第１の紙片と前記第２の紙片の各前記側縁は、合わせて同一の平面に整えられ、且つ接着剤により接着されていることを特徴とする複写式ノーカーボンメモ帳。
【発明の詳細な説明】
【技術分野】
【０００１】
本発明はメモ帳に関し、特に複写式ノーカーボンメモ帳に関する。
【背景技術】
【０００２】
従来の複写式ノーカーボンメモ帳は、複数のノーカーボン複写メモ用紙セットを有する。該複数のノーカーボン複写メモ用紙セットはそれぞれ、一番上にある一枚の書写紙片と、書写紙片の下に敷かれている１〜６枚の複写紙片と、を有する。図１及び図２に示される従来例では、複写式ノーカーボンメモ帳９における各ノーカーボン複写メモ用紙セットは、それぞれ２枚の複写紙片を有している。
【０００３】
従来の複写式ノーカーボンメモ帳９は、最上層のメモ用紙セット９１と、複数の中間メモ用紙セット９２と、最下層のメモ用紙セット９３と、を有している。最上層のメモ用紙セット９１と、複数の中間メモ紙セット９２と、最下層のメモ紙セット９３とは、一端縁が接着されることにより、互いに接着されている。
【０００４】
図１及び図２に示されるように、最上層のメモ用紙セット９１と、複数の中間メモ用紙セット９２と、最下層のメモ用紙セット９３はそれぞれ、書写紙片９０１と、上方の複写紙片９０２と、下方の複写紙片９０３とを有する。複写紙片９０２及び複写紙片９０３それぞれの上面には、使用者が最上層のメモ用紙セット９１の書写紙片９０１にメッセージを書くと、該メッセージが書かれる際に書写紙片９０１に作用する筆圧が最上層のメモ用紙セット９１の上方の複写紙片９０２及び下方の複写紙片９０３の上面に伝わりその筆圧に応じて発色することにより該メッセージの複写を形成できる発色被覆層(図示せず)が被覆されている。
【０００５】
ただ、従来の複写式ノーカーボンメモ帳９は、その筆圧が更に下にある他の中間メモ用紙セット９２に作用することを防止するために、最上層のメモ用紙セット９１とその下にある中間メモ用紙セット９２との間に、具体的には最上層のメモ用紙セット９１の下複写紙片９０３とその下にある中間メモ用紙セット９２の書写紙片９０１との間に独立の仕切板８を設置しなければならないので、利便性が劣る。従って、従来より簡単に筆圧が中間メモ用紙セット９２に作用することを防止できる新しい複写式ノーカーボンメモ帳が求められている。
【０００６】
特許文献１の「ノーカーボン発色被覆層を有するメモ帳」には、圧力を加えると、イメージまたは記号が現れるノーカーボンメモ用紙を有するメモ帳が開示されている。
【先行技術文献】
【特許文献】
【０００７】
【特許文献１】米国特許出願公開第１３／０３８１２８号明細書
【発明の概要】
【発明が解決しようとする課題】
【０００８】
上記問題点に鑑みて、本発明は、筆圧が最上層のメモ用紙セットより下方のメモ紙セットに作用することを従来より簡単に防止できる複写式ノーカーボンメモ帳を提供する。
【課題を解決するための手段】
【０００９】
上記目的を達成すべく、本発明は、重なった複数のメモ用紙セットを有する複写式ノーカーボンメモ帳であって、前記メモ用紙セットは、それぞれ書写面と前記書写面の反対側にある裏面とを有する第１の紙片と、前記第１の紙片の前記裏面に面する上面と前記上面の反対側にある下面とを有する第２の紙片と、前記第１の紙片と前記第２の紙片との間に介在する第１の発色手段と、前記第２の紙片の前記下面に形成されて粗面を有する粗粒子被覆層と、を備え、前記第１の紙片の前記書写面が書き込まれる際に生じた筆圧が、前記粗粒子被覆層が有する前記粗面で分散されて該筆圧が次の前記メモ用紙セットに作用することを防止することができる複写式ノーカーボンメモ帳を提供する。
【発明の効果】
【００１０】
上記の構成によれば、本発明の複写式ノーカーボンメモ帳は、粗粒子被覆層を有するので、筆圧が最上層のメモ用紙セットからより下方にあるすべてのメモ用紙セットに伝達することを有効的に防止できる。すなわち、例えば書く時に、最上層のメモ用紙セットの下に仕切板を設置しなくても、他のメモ用紙セットは影響されず、本来の状態に維持できる。
【図面の簡単な説明】
【００１１】
【図１】従来の複写式ノーカーボンメモ帳を示す斜視図である。
【図２】上記従来の複写式ノーカーボンメモ帳を示す斜視図である。
【図３】本発明の第１の実施形態の複写式ノーカーボンメモ帳を示す断面図である。
【図４】上記第１の実施形態の複写式ノーカーボンメモ帳を示す斜視図である。
【図５】上記第１の実施形態の複写式ノーカーボンメモ帳において、第１の紙片に対して、筆記具が筆圧を加えることを示す断面図である。
【図６】上記第１の実施形態の複写式ノーカーボンメモ帳において、図５に示される筆圧に反応して、第２の紙片に記号が形成されることを示す断面図である。
【図７】本発明の第２の実施形態の複写式ノーカーボンメモ帳を示す断面図である。
【図８】本発明の第３の実施形態の複写式ノーカーボンメモ帳を示す断面図である。
【図９】本発明の第４の実施形態の複写式ノーカーボンメモ帳を示す断面図である。
【図１０】本発明の第５の実施形態の複写式ノーカーボンメモ帳を示す断面図である。
【図１１】本発明の第６の実施形態の複写式ノーカーボンメモ帳を示す断面図である。
【図１２】本発明の第７の実施形態の複写式ノーカーボンメモ帳を示す断面図である。
【発明を実施するための形態】
【００１２】
本発明を更に詳しく記載するに当たって、この明細書で同じ符号を付したものは類似する構成要素を表示していることに注意されたい。
【００１３】
（第１の実施形態）
図３〜図６に示されるように、本発明の第１の実施形態の複写式ノーカーボンメモ帳は、重なった複数のメモ用紙セット１０を有している。
【００１４】
図３に示されているように、各メモ用紙セット１０それぞれの一側縁１０１は、合わせて同一の平面に整えられていると共に、それぞれの一側縁１０１を繋ぐ接着剤層３２により１つに接着されている。
【００１５】
メモ用紙セット１０それぞれは、第１の紙片１１と、その下の第２の紙片１２と、第１の紙片１１と第２の紙片１２との間に介在する第１の発色手段としての第１の発色被覆層２と、１つのメモ用紙セット１０の第２の紙片１２とその次のメモ用紙セット１０の第１の紙片１１との間に介在する粗粒子被覆層４と、第１の接着層３１と、第２の接着層３３と、を備えている。
【００１６】
第１の紙片１１及び第２の紙片１２の寸法については、メモ用紙として使いやすいように矩形または正方形に適宜設定することができる。例えば、３８ｍｍ×５１ｍｍ、７６ｍｍ×５１ｍｍ、７６ｍｍ×７６ｍｍ、７６ｍｍ×１２７ｍｍ、１５０ｍｍ×１０５ｍｍまたは１５２ｍｍｘ１００ｍｍなどの寸法に作成することができる。
【００１７】
第１の紙片１１は、書写面１１１と書写面１１１の反対側にある裏面１１２とを有する上、裏面１１２の一側縁１０１側の一部において第１の接着層３１が塗布され、第２の紙片１２に接着されることができると共に、剥がれても再び接着し直すことができる第１の再接着可能部１１４と、接着層が塗布されず、第１の再接着可能部１１４が第２の紙片１２に接着されている状況で捲られることができる第１のフリップ部１１３との２つの区画に分けられている。
【００１８】
第２の紙片１２は、第１の紙片１１の裏面１１２に面する第１の上面１２１と第１の上面１２１の反対側にある第１の下面１２２とを有する上、第１の下面１２２の一側縁１０１側の一部において第２の接着層３３が塗布され、該第２の紙片１２の下に敷かれている次のメモ用紙セット１０に接着されることができると共に、剥がれても再び接着し直すことができる第２の再接着可能部１２４と、接着層が塗布されず、第２の再接着可能部１２４が次のメモ用紙セット１０に接着されている状況で捲られることができる第２のフリップ部１２３との２つの区画に分けられている。
【００１９】
第１の接着層３１及び第２の接着層３３それぞれは、感圧接着材料により作成されている。この実施形態において、第１の接着層３１と第２の再接着可能部１２４との間の第1の接着力は、第２の接着層３３と次のメモ用紙セット１０との間の第２の接着力より強く設定されている。言い換えれば、メモ用紙セットとメモ用紙セットとの間の接着力が、１つのメモ用紙セットを構成する各紙片の間の接着力より弱く設定され、１つのメモ用紙セットをまとめて他のメモ用紙セットから剥がれやすいように構成されている。
【００２０】
なお、第１の接着層３１は、第１の紙片１１の裏面１１２に取り外せないように接着され、第２の紙片１２の第１の上面１２１に取り外し可能に接着されるように設けることもできる。
【００２１】
本発明において、第１の発色被覆層２は、多数のマイクロカプセル２１１と、ノーカーボン発色材料２２１とを含有し、第１の紙片１１の裏面１１２または第２の紙片１２の第１の上面１２１に形成されている。マイクロカプセル２１１は、それぞれ外圧（例えば筆圧）を受けて破裂することができるカプセル内にノーカーボン発色材料２２１と接触するとノーカーボン発色材料２２１を発色させる反応染料が封入されるように作成されている。該反応染料は、クリスタルバイオレットラクトン（ＣＶＬ）を使用することができ、該マイクロカプセルシェルは、アミノ含有樹脂またはゼラチンにより作成することができる。
【００２２】
この実施形態において、第１の発色被覆層２は第２の紙片１２の第１の上面１２１に形成され、そして、多数のマイクロカプセル２１１を含有するマイクロカプセル副層２１と、ノーカーボン発色材料２２１を含有する発色副層２２と、を有している。マイクロカプセル副層２１が有するマイクロカプセル２１１の量は、１．２ｇ/ｍ2〜３．０ｇ/ｍ2の範囲内にある。マイクロカプセル２１１の粒度は、２．０μｍ〜６．０μｍの範囲内にある。ノーカーボン発色材料２２１は、フェノール樹脂、活性粘土及び／またはサリチル酸樹脂を有することができる。
【００２３】
発色副層２２は、第２の紙片１２の第１の上面１２１に形成され、マイクロカプセル副層２１は、発色副層２２の表面に形成される。第１の接着層３１は、剥がれても再び接着し直すことができるように、第１の発色被覆層２を介して第２の再接着可能部１２４に接着されている。
【００２４】
図５及び図６に示されるように、使用者が筆記道具を用いて第１の紙片１１の書写面１１１にメッセージを記入する（すなわち、何らかの文字や図を筆記する）際に、筆記することにより生成する筆圧が下方にある第１の発色被覆層２に加えると共に、筆圧が加わる箇所にあるマイクロカプセル副層２１のマイクロカプセル２１１が該筆圧を受けて破裂するため、マイクロカプセル２１１の内部にある反応染料が放出され、そして、該反応染料がノーカーボン発色材料２２１と反応して、メッセージの複写となる有色マーク５（図６参照）が第２の紙片１２に現れるようになる。
【００２５】
粗粒子被覆層４は、粗粒子を含有する結合剤を第２の紙片１２の第１の下面１２２に塗布形成してなったものであり、粗粒子を含有することにより粗面４１作り出している。粗粒子被覆層４が形成されることにより、第１の紙片１１の書写面１１１が書き込まれる際に作用する筆圧を粗面４１で分散して次のメモ用紙セット１０に作用することを防止することができる。（図５参照）
【００２６】
本発明において、粗粒子被覆層４の粗面４１の粗度は、４．９μｍ以上に設定されている。該粗粒子としては、粒度が２０μｍ以上であることが好ましく、そして公知の顔料またはフィラーから作成するものを使用することができる。この実施形態において、該粗粒子の粒度は、４０μｍ〜１２０μｍの範囲内にある。
【００２７】
より具体的に言うと、粗粒子被覆層４は、該粗粒子と、該結合剤と、粘土と、炭酸カルシウムと、を含有している。該結合剤は、デンプン系結合剤、ポリビニルアルコール系結合剤及び／またはラテックス系結合剤を含有することができる。粗粒子被覆層４が含有する公知の粗粒子は、表面の粗度を増加することができる。粗粒子被覆層４の粗面４１は、粗粒子被覆層４に加える筆圧を分散できる表面エリアを増加して、次のメモ用紙セット１０のマイクロカプセル２１１の破裂を効果的に防止できる。また、該粗粒子の量を調整することにより、粗面４１の粗度を調整できる。該粗粒子の量は、粗粒子被覆層４の総量１００ｗｔ％に対し、０．１ｗｔ％〜９５ｗｔ％の範囲内にある。
【００２８】
（第２の実施形態）
本発明の複写式ノーカーボンメモ帳の第２の実施形態は、上記第１の実施形態と類似する構成を有するので、ここでは詳しい説明を省略し、その相違点のみを説明する。
この第２の実施形態において、図７に示されるように、マイクロカプセル副層３１は第１の紙片１１の裏面１１２に形成されている。
【００２９】
（第３の実施形態）
本発明の複写式ノーカーボンメモ帳の第３の実施形態は、上記第１の実施形態と類似する構成を有するので、ここでは詳しい説明を省略し、その相違点のみを説明する。
【００３０】
この第３の実施形態において、図８に示されるように、第１の発色被覆層２は第１のマイクロカプセル副層２１２と第２のマイクロカプセル副層２１３とを有している。第１のマイクロカプセル副層２１２は、第１の紙片１１の裏面１１２に形成され、第２のマイクロカプセル副層２１３は、第２の紙片１２の発色副層２２の表面に形成されている。
【００３１】
（第４の実施形態）
本発明の複写式ノーカーボンメモ帳２の第４の実施形態は、上記第１の実施形態と類似する構成を有するので、ここでは詳しい説明を省略し、その相違点のみを説明する。
【００３２】
この第４の実施形態において、図９に示されるように、メモ用紙セット１０はそれぞれ第１の紙片１１の書写面１１１に形成されている第２の発色手段としての第２の発色被覆層２３と、第２の紙片１２の第１の上面１２１に形成されている第１の発色手段としての第３の発色被覆層２４と、を有している。第２の発色被覆層２３及び第３の発色被覆層２４それぞれは、マイクロカプセル２１１とノーカーボン発色材料２２１を含有する単層のものである。
【００３３】
この第４の実施形態において、使用者が筆記用具を使用せずにメッセージを書いて且つそのメッセージの複写を作成することができる。すなわち、使用者は指またはスタイラスのような尖った物で第１の紙片１１の書写面１１１にメッセージを書く際に、その筆圧が第１の紙片１１の書写面１１１の第２の発色被覆層２３及び第２の紙片１２の第１の上面１２１の第３の発色被覆層２４に作用することにより、メッセージが書写面１１１に形成されると共に、該メッセージの複写が第２の紙片１２の第１の上面１２１に形成される。
【００３４】
（第５の実施形態）
本発明の複写式ノーカーボンメモ帳の第５の実施形態は、上記第４の実施形態と類似する構成を有するので、ここでは詳しい説明を省略し、その相違点のみを説明する。
【００３５】
この第５の実施形態において、図１０に示されるように、第１の紙片１１の書写面１１１に、マイクロカプセル２１１とノーカーボン発色材料２２１を含有する単層のものである第２の発色被覆層２３が形成されている。第２の紙片１２の第１の上面１２１に、マイクロカプセル２１１を含有するマイクロカプセル副層２１と、ノーカーボン発色材料２２１を含有する発色副層２２とを有する第１の発色被覆層２が形成されている。発色副層２２は、第２の紙片１２の第１の上面１２１に形成され、マイクロカプセル副層２１は、第１の紙片１１の裏面１１２に形成されている。
【００３６】
（第６の実施形態）
本発明の複写式ノーカーボンメモ帳の第６の実施形態は、上記第４の実施形態と類似する構成を有するので、ここでは詳しい説明を省略し、その相違点のみを説明する。
【００３７】
この第６の実施形態において、図１１に示されるように、メモ用紙セット１０は、第１の紙片１１の書写面１１１に形成されている第２の発色被覆層２３と、第２の紙片１２の第１の上面１２１に形成され、マイクロカプセル２１１とノーカーボン発色材料２２１とを有含する混合副層２５１と、を備える第４の発色被覆層２５と、を有している。マイクロカプセル副層２１は、マイクロカプセル２１１を有し、第１の紙片１１の裏面１１２に形成されている。混合副層２３は、第２の紙片１２の第１の上面１２１に形成されている。
【００３８】
（第７の実施形態）
本発明の複写式ノーカーボンメモ帳の第７の実施形態は、上記第１の実施形態と類似する構成を有するので、ここでは詳しい説明を省略し、その相違点のみを説明する。
【００３９】
この第７の実施形態において、図１２に示されるように、メモ用紙セット１０はそれぞれ、第１の紙片１１の直下にある第３の紙片１３と、第３の紙片１３と第２の紙片１２との間にある第４の紙片１４と、第３の紙片１３及び第４の紙片１４それぞれに形成され、第３の発色手段としての２つの追加発色被覆層２６と、第３の紙片１３に形成される第３の接着層３４と、第４の紙片１４に形成される第４の接着層３５と、を更に有している。
【００４０】
第３の紙片１３は、第１の紙片１１に向かう第２の上面１３１と第２の紙片１２に向かう第２の下面１３２とを有する上、第２の下面１３２において第３の接着層３４が塗布され、第４の紙片１４に接着されることができると共に、剥がれても再び接着し直すことができる第３の再接着可能部１３４と、接着層が塗布されず、第３の再接着可能部１３４が第４の紙片１４に接着されている状況で捲られることができる第３のフリップ部１３３との２つの区画に分けられている。
【００４１】
第４の紙片１４は、第１の紙片１１に向かう第３の上面１４１と第２の紙片１２に向かう第３の下面１４２とを有する上、第３の下面１４２において第４の接着層３５が塗布され、第２の紙片１２に接着されることができると共に、剥がれても再び接着し直すことができる第４の再接着可能部１４４と、接着層が塗布されず、第４の再接着可能部１４４が第２の紙片１２に接着されている状況で捲られることができる第４のフリップ部１４３との２つの区画に分けられている。
【００４２】
追加発色被覆層２６は、第３の紙片１３の第２の上面１３１及び第４の紙片１４の第３の上面１４１それぞれに形成されている。追加発色被覆層２６は、発色被覆層２と類似し、マイクロカプセル２１１を有するマイクロカプセル副層２６１と、ノーカーボン発色材料２２１を有する発色副層２６２と、を有している。
【００４３】
第１の紙片１１の第１の接着層３１は、剥がれても再び接着し直すことができるように第３の紙片１３の第２の上面１３１における第３の再接着可能部１３４に接着されている。
【００４４】
次いで、製作例１を挙げて本発明の複写式ノーカーボンメモ帳の第１の実施形態の製造方法について詳しく説明すると共に、本発明の複写式ノーカーボンメモ帳の第１の実施形態に基づいて製作例１〜製作例７を作成して、比較例と比較して本発明の効果を証明する。
【００４５】
（製作例１）
製作例１の複写式ノーカーボンメモ帳は、メモ用紙セット１０それぞれが第１の紙片１１と第２の紙片１２と第１の接着層３１と第２の接着層３３と発色被覆層２と粗粒子被覆層４と、を有している。
【００４６】
製作例１において、第１の紙片１１及び第２の紙片１２の寸法は、１５０ｍｍ×１０５ｍｍであり、また、第１の紙片１１の坪量は９０ｇ/ｍ2であり、第２の紙片１２の坪量は８０ｇ/ｍ2である。第２の紙片１２の第１の上面１２１には、発色被覆層２が塗布され、第２の紙片１２の第１の下面１２２には、粗粒子被覆層４が塗布され、第２の紙片１２、発色被覆層２及び粗粒子被覆層４の総坪量は９９．８ｇ/ｍ2である。発色被覆層２は、マイクロカプセル２１．４ｗｔ％、小麦のデンプン４２．５７ｗｔ％、ポリビニルアルコール１０．８２ｗｔ％、ノーカーボン発色材料（サリチル酸樹脂）１６．１９ｗｔ％及びステアリン酸カルシウム９．０２ｗｔ％を含有するように構成され、発色被覆層２の塗布量は、５．２ｇ/ｍ2である。各マイクロカプセルは、アミノ含有樹脂製のマイクロカプセルシェル内に反応染料とするクリスタルバイオレットラクトン（ＣＶＬ）が封入されるように作成されている。粗粒子被覆層４は、粘土４３．２ｗｔ％、炭酸カルシウム４２．１ｗｔ％、ポリビニルアルコール７．０ｗｔ％、ラテックス６．９ｗｔ％及び粗粒子０．８ｗｔ％を含有するように構成されている。粗粒子被覆層４の粗度は、パーカープリントサーフ粗度計（Ｐａｒｋｅｒ  ｐｒｉｎｔ ｓｕｒｆａｃｅ ｒｏｕｇｈｎｅｓｓ  ｔｅｓｔｅｒ、製品番号  Ｍ５９０、英Ｍｅｓｓｍｅｒ  Ｉｎｓｔｒｕｍｅｎｔｓ  Ｌｔｄ．社製）を用いて測定され、粗粒子被覆層４の粗度及び厚さは下記の表１に記載されている。
【００４７】
上記粗粒子は、下記の製造方法により作成された。先ず、８０ｇの分散剤（ポリアクリル酸系）、３０ｇのドデシル硫酸ナトリウム（ＳＤＳ）、２５００ｇの脱イオン水を、冷却器、撹拌機及び温度計が設置されている容量５Ｌの四つ口フラスコに添加且つ混合して、第１の混合物を得た。そして、別のフラスコに、５００ｇのメタクリル酸メチル（ＭＭＡ）、３５０ｇのアクリル酸メチル（ＭＡ）、３５０ｇのアクリル酸ブチル及び４０ｇのアクリル酸を含有する溶液を添加し、５ｇの過酸化ベンゾイル（ＢＰＯ）を均一に溶解して、第２の混合物を得た。そして、第２の混合物を該上記四つ口フラスコに添加して、第１の混合物と共に、２８０ｒｐｍの攪拌回転速度で１５分間攪拌した後、第３の混合物を得た。第３の混合物の温度を７０度まで加熱して、そして２時間の間７０度に維持すると、放熱反応が発生し、該放熱反応により、第３の混合物の温度が９５度まで上昇した。第３の混合物の温度が７０度まで下がったら、第３の混合物の温度を８時間の間７０度に維持した。その後、第３の混合物の温度が室温まで下がったら、第３の混合物をろ過することにより、粒度が４０μｍ〜１２０μｍの範囲内にある粗粒子を得た。
【００４８】
（比較例１）
比較例１の複写式ノーカーボンメモ帳は、各第２の紙片１２に、粗粒子被覆層４が塗布されていなく、第２の紙片１２及び発色被覆層２の総坪量が９０．４ｇ/ｍ2であること以外、上記製作例１の複写式ノーカーボンメモ帳と類似の構成を有している。
【００４９】
（比較例２）
比較例２の複写式ノーカーボンメモ帳は、第２の紙片１２の坪量が９０ｇ/ｍ2である。第２の紙片１２及び発色被覆層２の総坪量が１００．８ｇ/ｍ2であること以外、上記比較例１の複写式ノーカーボンメモ帳と類似の構成を有している。
【００５０】
（製作例２）
製作例２の複写式ノーカーボンメモ帳は、粗粒子被覆層４の厚さが、０．１２１ｍｍであり、各第１の紙片１１及び第２の紙片１２の坪量が９０ｇ/ｍ2であり、第２の紙片１２、発色被覆層２及び粗粒子被覆層４の総坪量が１０９．９ｇ/ｍ2であること以外、上記製作例１の複写式ノーカーボンメモ帳と類似の構成を有している。また、粗粒子被覆層４の粗度は、製作例１に記載されている方法で測定されて、表１に記載されている。
【００５１】
（製作例３）
製作例３の複写式ノーカーボンメモ帳は、粗粒子被覆層４の厚さが、０．１２７ｍｍであり、第２の紙片１２、発色被覆層２及び粗粒子被覆層４の総坪量が１１７．３ｇ/ｍ2であること以外、上記製作例２の複写式ノーカーボンメモ帳と類似の構成を有している。また、粗粒子被覆層４の粗度は、製作例１に記載されている方法で測定されて、表１に記載されている。
【００５２】
（製作例４）
製作例４の複写式ノーカーボンメモ帳は、粗粒子被覆層４の厚さが、０．１３１ｍｍであり、第２の紙片１２、発色被覆層２及び粗粒子被覆層４の総坪量が１１７．９ｇ/ｍ2であること以外、上記製作例２の複写式ノーカーボンメモ帳と類似の構成を有している。また、粗粒子被覆層４の粗度は、製作例１に記載されている方法で測定されて、表１に記載されている。
【００５３】
（製作例５）
製作例５の複写式ノーカーボンメモ帳は、粗粒子被覆層４の厚さが、０．１４９ｍｍであり、第２の紙片１２、発色被覆層２及び粗粒子被覆層４の総坪量が１４２．７ｇ/ｍ2であること以外、上記製作例２の複写式ノーカーボンメモ帳と類似の構成を有している。また、粗粒子被覆層４の粗度は、製作例１に記載されている方法で測定されて、表１に記載されている。
【００５４】
（比較例３）
比較例３の複写式ノーカーボンメモ帳は、粗粒子被覆層４が、粗粒子を有せず、粘土４３．２ｗｔ％、炭酸カルシウム４２．９ｗｔ％、ポリビニルアルコール７．０ｗｔ％及びラテックス６．９ｗｔ％を含有するように構成され、第２の紙片１２、発色被覆層２及び粗粒子被覆層４の総坪量が１０９．３ｇ/ｍ2であること以外、上記製作例２の複写式ノーカーボンメモ帳と類似の構成を有している。また、粗粒子被覆層４の粗度は、製作例１に記載されている方法で測定されて、表１に記載されている。
【００５５】
（製作例６）
製作例６の複写式ノーカーボンメモ帳は、粗粒子被覆層４の厚さが、０．１２５ｍｍであり、第２の紙片１２、発色被覆層２及び粗粒子被覆層４の総坪量が１０８．２ｇ/ｍ2であること以外、上記製作例２の複写式ノーカーボンメモ帳と類似の構成を有している。また、粗粒子被覆層４の粗度は、製作例１に記載されている方法で測定されて、表１に記載されている。
【００５６】
（製作例７）
製作例７の複写式ノーカーボンメモ帳は、粗粒子被覆層４が、粘土４２．２ｗｔ％、炭酸カルシウム４１．８ｗｔ％、ポリビニルアルコール６．８ｗｔ％、ラテックス６．８ｗｔ％及び粗粒子２．４ｗｔ％を含有するように構成され、粗粒子被覆層４の厚さが、０．１２６ｍｍであり、第２の紙片１２、発色被覆層２及び粗粒子被覆層４の総坪量が１０７．２ｇ/ｍ2であること以外、上記製作例６の複写式ノーカーボンメモ帳と類似の構成を有している。また、粗粒子被覆層４の粗度は、製作例１に記載されている方法で測定されて、表１に記載されている。
【００５７】
（製作例８）
製作例８の複写式ノーカーボンメモ帳は、粗粒子被覆層４が、粘土３９．４ｗｔ％、炭酸カルシウム３９．１ｗｔ％、ポリビニルアルコール６．４ｗｔ％、ラテックス６．３ｗｔ％及び粗粒子８．８ｗｔ％を含有するように構成され、粗粒子被覆層４の厚さが、０．１２８ｍｍであり、第２の紙片１２、発色被覆層２及び粗粒子被覆層４の総坪量がは１０９．１ｇ/ｍ2であること以外、上記製作例６の複写式ノーカーボンメモ帳と類似の構成を有している。また、粗粒子被覆層４の粗度は、製作例１に記載されている方法で測定されて、表１に記載されている。
【００５８】
タイプライター強度試験
米国特許第４０８７３７６号明細書に開示されているタイプライター強度試験に従って、製作例１〜製作例８及び比較例１〜比較例３の複写式ノーカーボンメモ帳における１番目のメモ用紙セット１０及び２番目のメモ用紙セット１０にある第２の紙片１２の発色効果を評価する。この試験には、タイプライターの代わりに、ドットマトリックスプリンター（製品番号ＬＱ−２０８０Ｃ、ＥＰＳＯＮ社製）を使用し、プリンターの圧力のスケールを人間が書写する際に生じた筆圧にほぼ近いスケール０に設定して、重なった１番目のメモ用紙セット１０と２番目のメモ用紙セット１０に文字または記号をプリントする。そして、オートマチック反射計（製品番号ＴＲ−６００、東京電色社製）で、１番目のメモ用紙セット１０及び２番目のメモ用紙セット１０にある第２の紙片１２それぞれのハンター白色度値（ＨＷ ｖａｌｕｅｓ、以下「ＨＷ値」と略称する）を測定することにより、発色効果を評価する。該オートマチック反射計を用いてＨＷ値を測定することは、米国特許第４７８４９８２号明細書にも記載されている。
【００５９】
すべての製作例と比較例において、各第２の紙片１２のバックグラウンド（プリントされていない部分）のＨＷ値である原始ＨＷ値は、約８０〜８５である。各第２の紙片１２の文字がプリントされた部分を２０秒間放置した（初期時間）後のＨＷ値、及び４分４０秒間放置した（エージング）後のＨＷ値を測定し、原始ＨＷ値からの変化量値を、初期時間後を初期ΔＨＷ値、エージング後をエージングΔＨＷ値として、下記の算式で、初期ΔＨＷ値とエージングΔＨＷ値とを算出する：
ΔＨＷ値＝ [(原始ＨＷ値−文字がプリントされた部分のＨＷ値)／ 原始ＨＷ値] × 100%
この試験について、ΔＨＷ値が高いければ高いほど、プリントされた部分の発色が黒くなることを示す。各製作例と比較例のΔＨＷ値は表１に記載されている。
【００６０】
【表１】
0006034920.tif 000002
【００６１】
製作例１と比較例１の複写式ノーカーボンメモ帳において、第１の紙片の坪量は同じく９０ｇ/ｍ2であり、第２の紙片の坪量は同じく８０ｇ/ｍ2である。粗粒子被覆層は、製作例１の各第２の紙片の下面だけに形成されている。製作例１と比較例１の複写式ノーカーボンメモ帳における１番目のメモ用紙セットにある第２の紙片の初期ΔＨＷ値とエージングΔＨＷ値それぞれは大体同じであるので、製作例１における１番目のメモ用紙セットにある第２の紙片に示された複写の発色と、比較例１における１番目のメモ用紙セットにある第２の紙片に示された複写の発色とは、同じ黒さで形成され、すなわち、製作例１と比較例１における１番目のメモ用紙セットにある第２の紙片には、同じく鮮明な複写を形成できることが分かった。
【００６２】
製作例１における２番目のメモ用紙セットにある第２の紙片の初期ΔＨＷ値及びエージングΔＨＷ値は、比較例１における２番目のメモ用紙セットにある第２の紙片の初期ΔＨＷ値とエージングΔＨＷ値より明らかに小さいので、製作例１における２番目のメモ用紙セットにある第２の紙片に示された複写の発色は、比較例１における２番目のメモ用紙セットにある第２の紙片に示さ多複写の発色より明らかに薄い、すなわち、製作例１における粗粒子被覆層は、筆圧を効果的に分散して、複写が形成されにくくなることが明白である。
【００６３】
製作例１と比較例２における各第１の紙片の坪量は９０ｇ/ｍ2である。製作例１において、第２の紙片の坪量は８０ｇ/ｍ2であり、第２の紙片、発色被覆層及び粗粒子被覆層の総坪量は９９．８ｇ/ｍ2である。比較例２において、第２の紙片の坪量は９０ｇ/ｍ2であり、第２の紙片及び発色被覆層の総坪量は１００．８ｇ/ｍ2である。粗粒子被覆層は、製作例１における各第２の紙片の下面だけに形成されている。製作例１と比較例２における第２の紙片の総坪量がほぼ同じである状況で、製作例１における２番目のメモ用紙セットにある第２の紙片の初期ΔＨＷ値とエージングΔＨＷ値とは、比較例２における２番目のメモ用紙セットにある第２の紙片の初期ΔＨＷ値とエージングΔＨＷ値より明らかに小さいので、製作例１における粗粒子被覆層が有する第２の紙片は、比較例２における坪量が高い第２の紙片より、筆圧を分散して直下のメモ用紙セットに作用することを効果的に防止できることが証明された。
【００６４】
製作例１〜製作例５において、粗粒子被覆層は、大体同じ粗度を有するが（４．９４μｍ〜５．０７μｍ）、厚さは相異している（０．１２１ ｍｍ〜０．１４９ ｍｍ）ので、表１に記載されている製作例１〜製作例５のΔＨＷ値により、粗粒子被覆層の厚さを増やすと、より効果的に筆圧を分散できることが分かった。
【００６５】
製作例６〜製作例８及び比較例３において、粗粒子被覆層は、大体同じ厚さを有するが（０．１２２ ｍｍ〜０．１２８ ｍｍ）、粗度は相異している（３．６５μｍ〜１４．０３μｍ）ので、表１に記載されている製作例６〜製作例８及び比較例３のΔＨＷ値により、粗粒子被覆層の粗度を増やすと、より効果的に筆圧を分散できることが分かった。
【産業上の利用可能性】
【００６６】
本発明の複写式ノーカーボンメモ帳は、直接に１番目のメモ用紙セットに書いても、１番目のメモ用紙セットに書き込む際に生じた筆圧が２番目及びそれ以下のメモ用紙セットにほぼ作用しないので、仕切板を設置しなくでも、他のメモ用紙セットは影響されず、本来の状態に維持できる。従って、一般のメモ帳として使用でき、特にメモの内容の複写を残すことが必要の際に好適である。
【符号の説明】
【００６７】
１  複写式ノーカーボンメモ帳
１０  メモ用紙セット
１０１  一側縁
１１  第１の紙片
１１１  書写面
１１２  裏面
１１３  第１のフリップ部
１１４  第１の再接着可能部
１２  第２の紙片
１２１  第１の上面
１２２  第１の下面
１２３  第２のフリップ部
１２４  第２の再接着可能部
２  第１の発色被覆層
２１  マイクロカプセル副層
２１１  マイクロカプセル
２２１  ノーカーボン発色材料
２２  発色副層
３１  第１の接着層
３２  接着剤層
３３  第２の接着層
４  粗粒子被覆層
４１  粗面
５  有色マーク
２１２  第１のマイクロカプセル副層
２１３  第２のマイクロカプセル副層
２３  第２の発色被覆層
２４  第３の発色被覆層
２５  第４の発色被覆層
２５１  混合副層
２６  追加発色被覆層
２６１  マイクロカプセル副層
２６２  発色副層
【図１】
0006034920.tif 000003
【図２】
0006034920.tif 000004
【図３】
0006034920.tif 000005
【図４】
0006034920.tif 000006
【図５】
0006034920.tif 000007
【図６】
0006034920.tif 000008
【図７】
0006034920.tif 000009
【図８】
0006034920.tif 000010
【図９】
0006034920.tif 000011
【図１０】
0006034920.tif 000012
【図１１】
0006034920.tif 000013
【図１２】
0006034920.tif 000014